(57)【要約】【課題】ガラス基板のフッ酸エッチングでガラス基板との密着性に優れる特性を有する、感光性樹脂組成物及び感光性樹脂積層体を提供すること。【解決手段】（Ａ）カルボキシル基含有量が酸当量で１００〜６００であり、かつ、重量平均分子量が５０００〜５０００００であるバインダー用樹脂、（Ｂ）少なくとも一つの末端エチレン性不飽和基を有する光重合性モノマー、（Ｃ）光重合開始剤及び、（Ｄ）オルガノシラン化合物を含有してなる感光性樹脂組成物であり、前記（Ｄ）成分が特定のオルガノシラン化合物であることを特徴とする感光性樹脂組成物。【選択図】なし【特許請求の範囲】
【請求項１】
（Ａ）カルボキシル基含有量が酸当量で１００〜６００であり、かつ、重量平均分子量が５０００〜５０００００であるバインダー用樹脂、（Ｂ）少なくとも一つの末端エチレン性不飽和基を有する光重合性モノマー、（Ｃ）光重合開始剤及び、（Ｄ）オルガノシラン化合物を含有してなる感光性樹脂組成物であり、前記（Ｄ）成分が下記一般式（Ｉ）で示されるオルガノシラン化合物であることを特徴とする感光性樹脂組成物。
【化１】
2007316247.tif 000006
（式中、Ｘは、ビニル基、アクリル基、メタアクリル基、アミノ基、エポキシ基、ウレイド基、イソシアネート基、メルカプト基からなる群より選ばれる少なくとも一種の官能基を有する有機基、Ｒはアルキル基、Ｙはアルコキシ基、ｎは０〜２の整数を表す。）
【請求項２】
（Ａ）バインダー用樹脂の含有量が２０質量％〜９０質量％、（Ｂ）少なくとも一つのの末端エチレン性不飽和基を有する光重合性モノマーの含有量が５〜７０質量％、（Ｃ）光重合開始剤の含有量が０．１質量％〜１０質量％、及び（Ｄ）オルガノシラン化合物の含有量が０．０１質量％〜２０質量％、である請求項１記載の感光性樹脂組成物。
【請求項３】
支持層上に、請求項１又は２に記載の感光性樹脂組成物よりなる層を積層して得られる感光性樹脂積層体。
【請求項４】
請求項３に記載の感光性樹脂積層体を、ガラス基板にラミネートし、露光し、現像してレジストパターンを形成し、ポストベークし、該レジストパターンで覆われていない部分のガラス基板を、フッ酸を用いてエッチング加工し、該レジストパターンを剥離することを特徴とするガラスパターンの形成方法。
【発明の詳細な説明】
【技術分野】
【０００１】
本発明は、平面表示装置などの薄型のガラスをウエットエッチングによりガラス基板等のエッチング加工におけるレジストのパターン形成に用いることができる光重合性レジスト組成物及びガラスパターンの製造方法に関するものである。
【背景技術】
【０００２】
フラットパネルデイスプレイ（ＦＰＤ）などの平面表示装置には、薄型のガラス基板が前面及び又は背面に使用されている。
例えば、有機ＥＬＤ（有機エレクトロルミネッセントディスプレイ）の背面キャップには、従来、中空構造のメタル缶が用いられているが、パネルを薄型化するため、メタル缶に代えて、ガラスを背面キャップに用いることが検討されている。一般にガラス製の背面キャップは、ガラス基板をフッ酸でウエットエッチングすることにより形成されている。
【０００３】
ウエットエッチングする際には、ガラス基板の上に感光性樹脂組成物皮膜を形成し、所望の深さにエッチング加工している。しかしながら、従来のレジスト材料では、強酸性のフッ酸による耐酸性が悪く、ガラスとレジストの間で剥がれて、サイドエッチングされ、高い精度のエッチング加工が出ないという問題がある。又、特許文献１には、耐薬品性を付与したレジスト材料でエチレン性不飽和二重結合を側鎖に有するアクリルポリマー型の光硬化性レジスト組成物の開示があるが、ガラスとの密着性において十分満足するものではなかった。
一方、特許文献２には、非感光性の樹脂を被覆材としてガラス基板表面に形成する工法の開示がある。しかしながら、被覆層とガラスの密着性が十分ではなかった。
他方、ガラスのエッチングにはドライエッチング法も開発されているが溝深さが２〜３μｍと浅く実用的ではない。尚、装置が非常に高価であり、簡便に使用できない問題がある。サンドブラスト工法によるエッチングではガラス板が割れるという問題もある。
【０００４】
【特許文献１】特開２００５−１６４８７７号公報
【特許文献２】特開２００４−１８２５８６号公報
【発明の開示】
【発明が解決しようとする課題】
【０００５】
本発明は、フッ酸によるウエットエッチングにより、ガラス基板からのレジスト剥がれが生じにくく、精度の高いエッチングパターンを加工することができる感光性樹脂組成物及びガラスパターンの製造方法を提供することにある。  
【課題を解決するための手段】
【０００６】
上記目的は、本発明の次の構成により達成することができる。
（１）（Ａ）カルボキシル基含有量が酸当量で１００〜６００であり、かつ、重量平均分子量が５０００〜５０００００であるバインダー用樹脂、（Ｂ）少なくとも一つの末端エチレン性不飽和基を有する光重合性モノマー、（Ｃ）光重合開始剤及び、（Ｄ）オルガノシラン化合物を含有してなる感光性樹脂組成物であり、前記（Ｄ）成分が下記一般式（Ｉ）で示されるオルガノシラン化合物を含む感光性樹脂組成物。
【０００７】
【化１】
2007316247.tif 000002
（式中、Ｘは、ビニル基、アクリル基、メタアクリル基、アミノ基、エポキシ基、ウレイド基、イソシアネート基、メルカプト基からなる群より選ばれる少なくとも一種の官能基を有する有機基、Ｒはアルキル基、Ｙはアルコキシ基、ｎは０〜２の整数を表す。）
（２）（Ａ）バインダー用樹脂の含有量が２０質量％〜９０質量％、（Ｂ）少なくとも一つの末端エチレン性不飽和基を有する光重合性モノマーの含有量が５〜７０質量％、（Ｃ）光重合開始剤の含有量が０．１質量％〜１０質量％、及び（Ｄ）オルガノシラン化合物の含有量が０．０１質量％〜２０質量％、である（１）記載の感光性樹脂組成物。
（３）支持層上に、（１）又は（２）に記載の感光性樹脂組成物よりなる層を積層して得られる感光性樹脂積層体。
（４）（３）に記載の感光性樹脂積層体を、ガラス基板にラミネートし、露光し、現像してレジストパターンを形成し、ポストベークし、該レジストパターンで覆われていない部分のガラス基板を、フッ酸を用いてエッチング加工し、該レジストパターンを剥離することを特徴とするガラスパターンの形成方法。
【発明の効果】
【０００８】
本発明の感光性樹脂組成物は、フッ酸などの超強酸に対する耐薬品性に優れており、ウエットエッチングによるガラス基板のパターン形成においてレジスト剥がれが生じにくく、高精度のエッチング加工をすることができる。
【発明を実施するための最良の形態】
【０００９】
以下、本願発明について具体的に説明する。
本発明の感光性樹脂組成物は、（Ａ）カルボキシル基含有量が酸当量で１００〜６００であり、かつ、重量平均分子量が５０００〜５０００００であるバインダー用樹脂、（Ｂ）少なくとも一つの末端エチレン性不飽和基を有する光重合性モノマー、（Ｃ）光重合開始剤及び、（Ｄ）オルガノシラン化合物を含有してなる感光性樹脂組成物であり、前記（Ｄ）成分が下記一般式（Ｉ）で示されるオルガノシラン化合物を含むことを特徴としている。
【００１０】
【化２】
2007316247.tif 000003
（式中、Ｘは、ビニル基、アクリル基、メタアクリル基、アミノ基、エポキシ基、ウレイド基、イソシアネート基、メルカプト基からなる群より選ばれる少なくとも一種の官能基を有する有機基、Ｒはアルキル基、Ｙはアルコキシ基、ｎは０〜２の整数を表す。）
（Ｄ）オルガノシラン化合物を含有することで、ガラス等の基板に対する密着性、及びフッ酸に対する耐薬品性に優れているため、フッ酸エッチング時に基板からレジスト剥がれが生じにくく、高い精度でガラスパターン加工することができる。
【００１１】
上記一般式（Ｉ）で示されるオルガノシラン化合物において、Ｘは、ビニル基、アクリ
ル基、メタアクリル基、アミノ基、エポキシ基、ウレイド基、イソシアネート基、メルカプト基からなる群より選ばれる少なくとも一種の官能基を有する有機基、であって、官能基としては、中でも、ビニル基、アクリル基、メタアクリル基、メルカプト基が好ましい。官能基を有する有機基としては、上記官能基に、アルキル基、アルキレン基、アルケニレン基、アリーレン基、又はアルキルーアリーレン基があっても良く、中でも、炭素数１〜６のアルキル基、炭素数１〜６のアルキレン基、炭素数１〜６のアルケニレン基、―ベンセン環―が好ましく、更には、メチル基、エチル基、プロピル基、フェニル基が好ましい。アルキル基、アルキレン基、アルケニレン基、アリーレン基、又はアルキルーアリーレン基には選択により、酸素、硫黄、又は−ＮＨ−が途中に介在しても良い。Ｘで表される有機基の炭素数は、２から１０が好ましい。
【００１２】
Ｘの具体例としては、ビニル基、スチリル基、メタクリロキシプロピル基、アクリロキシプロピル基、Ｎ−２（アミノエチル）−３―アミノプロピル基、メルカプトプロピル基が挙げられる。
Ｒは、アルキル基を示し、具体的には、メチル基、エチル基が好ましい。
Ｙは、アルコキシ基を示し、具体的には、メトキシ基、エトキシ基、クロル基、メトキシエトキシ基、アセトキシ基、イソプロペノキシ基が挙げられる。
【００１３】
上記一般式（Ｉ）で示される化合物の具体例としては、３−（メタ）アクリロキシプロピルトリメトキシシラン、ビニルトリメトキシシラン、ビニルトリエトキシシラン、３−（２−アミノエチルアミノ）プロピルトリエトキシシラン、３−アミノプロピルトリエトキシシラン、３−メルカプトプロピルトリメトキシシラン、３−グリシドキシプロピルトリトリエトキシシランが挙げられる。
本発明の感光性樹脂組成物において、（Ｄ）オルガノシラン化合物は、０．０１〜２０質量％となるように含有されていることが好ましく、さらに好ましくは１〜１０質量％である。フッ酸エッチング時の硬化レジスト剥がれの観点から、０．０１質量％以上が好ましく、画像パターンの解像度の観点から、２０質量％以下が好ましい。
【００１４】
本発明に用いられる（Ａ）カルボキシル基含有量が酸当量で１００〜６００であり、かつ、重量平均分子量が５０００〜５０００００であるバインダー用樹脂について以下に述べる。（Ａ）バインダー用樹脂に含まれるカルボキシル基の量は酸当量で１００〜６００である必要があり、３００〜４００が好ましい。また重量平均分子量は５０００〜５０００００が好ましく、より好ましくは４万〜２０万である。
ここで酸当量とはその中に１当量のカルボキシル基を有する樹脂の重量をいう。重合体中のカルボキシル基はアルカリ可溶性即ちアルカリ水溶液に対する現像性や最終剥離工程での硬化膜の剥離性を与える為に必要である。酸当量が１００未満では塗工溶媒または架橋性モノマーとの相溶性が低下し、６００を超えると現像性が悪化する。また、重量平均分子量が５０万を超えると現像性が低下し、基材との密着性が低下する。重量平均分子量が５０００未満では光重合性積層体に用いたとき光重合層の厚みを均一に維持することが困難になる。
【００１５】
なお、酸当量の測定は、平沼産業（株）製平沼自動滴定装置（ＣＯＭー５５５）を使用し、０．１ｍｏｌ／Ｌの水酸化ナトリウム水溶液を用いて電位差滴定法により行われる。
分子量は、日本分光（株）製ゲルパーミエーションクロマトグラフィー（ＧＰＣ）（ポンプ：Ｇｕｌｌｉｖｅｒ、ＰＵ−１５８０型、カラム：昭和電工（株）製Ｓｈｏｄｅｘ（登録商標）（ＫＦ−８０７、ＫＦ−８０６Ｍ、ＫＦ−８０６Ｍ、ＫＦ−８０２．５）４本直列、移動層溶媒：テトラヒドロフラン、ポリスチレン標準サンプルによる検量線使用）により重量平均分子量（ポリスチレン換算）として求められる。
（Ａ）バインダー用樹脂は、アルカリ現像性の見地から、カルボキシル基を含有することが好ましく下記の２種類の単量体の中より各々一種またはそれ以上の単量体を共重合さ
せることにより得られる。
【００１６】
第一の単量体は、分子中に重合性不飽和基を一個有するカルボン酸、またはジカルボン酸、または酸無水物である。例えば（メタ）アクリル酸、フマル酸、クロトン酸、イタコン酸、マレイン酸無水物、マレイン酸半エステル等である。
第二の単量体は、非酸性で、分子中に重合性不飽和基を一個有し、光重合性層の現像性、硬化膜の可とう性等の種々の特性を保持するように選定する。例えば、メチル（メタ）アクリレート、エチル（メタ）アクリレート、ブチル(メタ)アクリレート等の（メタ）アクリル酸アルキルエステルやベンジル（メタ）アクリレート、シクロヘキシル（メタ）アクリレート、スチレンまたは重合可能なスチレン誘導体等が挙げられる。
（Ａ）バインダー用樹脂の感光性樹脂組成物全体に対する含有量は、２０〜９０質量％の範囲が好ましく、より好ましくは３０〜７０質量％である。現像後の硬化レジストのレジストとしての耐性の観点から２０〜９０質量％が好ましい。
【００１７】
本発明に用いられる（Ｂ）光重合性モノマーについて、以下説明する。
（Ｂ）光重合性モノマーとしては、少なくとも一つの末端エチレン性不飽和基を有する光重合性モノマーであって、具体的な例としては、ポリプロピレングリコールジ（メタ）アクリレート、ポリエチレングリコールジ（メタ）アクリレート、２−ジ（Ｐ−ヒドロキシフェニル）プロパンジ（メタ）アクリレート、グリセロールトリ（メタ）アクリレート、トリメチロールトリ（メタ）アクリレート、ポリオキシプロピルトリメチロールプロパントリ（メタ）アクリレート、ポリオキシエチルトリメチロールプロパントリ（メタ）アクリレート、ペンタエリスリトールテトラ（メタ）アクリレート、ジペンタエリスリトールペンタ（メタ）アクリレート、トリメチロールプロパントリグリシジルエーテルトリ（メタ）アクリレート、ビスフェノールＡジグリシジルエーテル（メタ）アクリレート、ビスフェノールＡエチレングリコール付加ジ（メタ）アクリレート、フェノキシポリエチレングリコール（メタ）アクリレート、ノニルフェノキシポリエチレングリコール（メタ）アクリレート等が挙げられる。
【００１８】
また、ウレタン化合物も挙げられる。ウレタン化合物としては、例えばヘキサメチレンジイソシアネート、トリレンジイソシアネートがある。
（Ｂ）光重合性モノマーの感光性樹脂組成物全体に対する含有量は、５質量％以上７０質量％以下が好ましい。感度が向上する観点から５質量％以上であり、エッジフューズが抑制される観点から７０質量％以下である。好ましくは５質量％以上５０質量％以下、より好ましくは５質量％以上４５質量％以下である。
本発明に用いられる（Ｃ）光重合開始剤について以下説明する。
（Ｃ）光重合開始剤としては、各種の活性光線、例えば紫外線等により活性化され、重合を開始する化合物であれば、通常用いられている化合物を使用することができる。
【００１９】
例えば、ベンゾフェノン等の芳香族ケトン類、２−エチルアントラキノン、２−tert-ブチルアントラキノン等のキノン類、９−フェニルアクリジン等のアクリジン化合物、ベンジルジメチルケタール、ベンジルジエチルケタール、チオキサントン、２，４−ジエチルチオキサントン、２−クロロチオキサントン等ノチオキサントン類、２，４，５−トリアリールイミダゾール二量体、また、Ｎ−アリールーα―アミノ酸化合物も用いることも可能である。Ｎ−アリールーα−アミノ酸化合物としては、Ｎ−フェニルグリシン、Ｎ−メチルーＮ―フェニルグリシン、Ｎ−エチルーＮ−フェニルグリシン、Ｎ−（Ｏ−クロロフェニル）グリシン等があげられる。これらは、単独で又は二種類以上を組み合わせて使用される。
（Ｃ）光重合開始剤の感光性樹脂組成物全体に対する含有量は、０．１質量％以上１０質量％以下とすることが好ましく、０．５〜６質量％とすることがより好ましい。感度の観点より０．１質量％以上が好ましく、硬化レジストの線幅太りの観点から、１０質量％
以下が好ましい。
【００２０】
また、本発明の感光性樹脂組成物には、必要に応じて、マラカイトグリーン等の染料、トリブロモフェニルスルホン、ロイコクリスタルバイオレット等の光発色剤、熱発色防止剤、さらに、可塑剤、消泡剤、レベリング剤、剥離促進剤、酸化防止剤、熱架橋剤などを含有することができる。これらは、単独で、又は２種類以上を組み合わせて使用される。
本発明の感光性樹脂組成物は必要に応じて、メチルエチルケトン、メタノール、エタノール、トルエン、エチルセロソルブ、ブチルセロソルブ等の溶剤又は混合溶剤に溶解して不揮発分３０〜６０質量％程度の溶液として、支持層上や基板上に塗布することができる。
【００２１】
本発明の感光性樹脂積層体は、支持層上に前記感光性樹脂組成物を積層し感光性樹脂層を形成することにより作製する。感光性樹脂積層体は、感光性エレメント、ドライフィルムレジスト（ＤＦＲ）、と呼ばれることもある。
支持層としては、通常、活性光線を透過させる透明な基材フィルムが用いられ、このような基材フィルムとしては厚み１０μｍ以上１００μm以下程度のポリエチレン、ポリプロピレン、ポリカーボネート、ポリエチレンテレフタレートなどの合成樹脂フィルムがあるが、通常適度な可とう性と強度を有するポリエチレンテレフタレートが好ましく用いられる。ラミネート時にシワを発生させにくくするため、また支持層の破損を防ぐ観点から、膜厚は１０μｍ以上であることが好ましい。また充分な解像性を得るために、膜厚は１００μｍ以下であることが好ましい。またヘーズは５以下のものが好ましい。
【００２２】
本発明の感光性樹脂積層体中の感光性樹脂層の膜厚は、１０μｍ以上２００μｍ以下が好ましい。より好ましくは、２０μｍ以上１５０μｍ以下である。
本発明の感光性樹脂積層体には、必要に応じて感光性樹脂層の支持層とは反対側の面に、保護層を形成しても良い。感光性樹脂層との密着力において、感光性樹脂層と支持層との密着力よりも感光性樹脂層と保護層の密着力が小さいことがこの保護層に必要な特性であり、これにより保護層が容易に剥離できる。
保護層は、本発明の感光性樹脂層を保護する為のフィルムであり、このようなフィルムとしては１０〜１００μｍ厚程度のポリエチレン、ポリプロピレン、ポリカーボネート、ポリエチレンテレフタレートなどの合成樹脂フィルムがあるが、ポリエチレンフィルムまたはポリプロピレンフィルムが好ましく用いられる。
【００２３】
次に本発明の感光性樹脂積層体の作製方法について説明する。
支持層、感光性樹脂層、及び保護層を順次積層して感光性樹脂積層体を作成する方法は、従来知られている方法を採用することができる。
例えば感光性樹脂層に用いる感光性樹脂組成物を、これらを溶解する溶剤と混ぜ合わせ均一な溶液にしておき、まず支持層上にバーコーターやロールコーターを用いて塗布して乾燥し、支持層上に感光性樹脂組成物からなる感光性樹脂層を積層する。
次に、必要に応じて感光性樹脂層上に保護層を積層することにより感光性樹脂積層体を作製することができる。
【００２４】
本発明の感光性樹脂積層体を用いたフラットパネルディスプレイの背面キャップの製造方法としては、各工程を以下の通り行う。
（１）ラミネート工程
感光性樹脂積層体の保護層を剥がしながらガラス基板等の基板上にホットロールラミネーターを用いてラミネートする工程。
（２）露光工程
所望の配線パターンを有するマスクフィルムを支持体上に密着させ活性光線源を用いて露光を施す工程。用いられる活性光線源としては、高圧水銀灯、超高圧水銀灯、紫外線蛍
光灯、カーボンアーク灯、キセノンランプなどが挙げられる。また、より微細なレジストパターンを得るためには平行光光源を用いるのがより好ましい。ゴミや異物の影響を極力少なくしたい場合には、フォトマスクを支持体上から数十μｍ以上数百μｍ以下浮かせた状態で露光（プロキシミティー露光）する場合もある。
（３）現像工程
【００２５】
支持体を剥離した後アルカリ現像液を用いて感光性樹脂層の未露光部分を溶解または分散除去、レジストパターンを基板上に形成する工程。用いられるアルカリ現像液としては、炭酸ナトリウム、炭酸カリウム等の水溶液が挙げられる。これらのアルカリ水溶液は感光性樹脂層の特性に合わせて選択されるが、一般的に０．５質量％以上３質量％以下の炭酸ナトリウム水溶液が用いられる。
（４）ポストベーク工程
次に、熱風循環式オーブンを用いて１００℃〜２００℃で１０分〜６０分ポストベークを行い、パターニングしたレジスト膜を形成した。
（５）フッ酸エッチング工程
【００２６】
次に、ガラス基板を３０℃〜４０℃に加熱したフッ酸水溶液（２〜４０質量％）中に１０分〜９０分間浸せきしてガラスをエッチングする。エッチングによりガラス表面に深さ１０〜１００μｍの溝を形成する。
（６）剥離工程
レジストパターンをアルカリ剥離液を用いて基板から除去する工程。用いられるアルカリ剥離液としては、一般的に現像で用いたアルカリ水溶液よりも更に強いアルカリ性の水溶液、例えば1質量％以上５質量％以下の水酸化ナトリウム、水酸化カリウムの水溶液が挙げられる。
【実施例】
【００２７】
以下に本発明を実施例により説明する。
（実施例１〜６、比較例１）
[実施例１]
実施例及び比較例において用いた感光性樹脂組成物の組成を後記する表１に示す。なお、表１における略号（Ｐ−１〜Ｄ−４）で表した感光性樹脂組成物中の成分の材料を表２に示す。
表１に示す組成の感光性樹脂組成物を均一に攪拌、混合した。次にこの混合溶液を厚さ１９μｍのポリエチレンテレフタレートフイルムにバーコーターを用いて均一に塗布し、９５℃の熱風対流式乾燥機で７分乾燥して感光層の厚さ７５μｍの感光性樹脂樹積層体を得た。その後、ポリエチレンテレフタレートフイルムを積層していない表面上に２２μｍ厚ポリエチレンを張り合わせて感光性樹脂積層体（ＤＦＲ）を得た。次にアセトンで洗浄した２ｍｍ厚ソーダガラスを基材とし、ＤＦＲの保護フイルムを剥がしながら光重合性層をホットロールラミネーターにより１０５℃でラミネートして積層体を得た。
【００２８】
次に、この積層体の上にフォトマスク（ライン幅/スペース幅:３００μｍ/３５０μｍ）を配置し、５００Ｗの超高圧水銀ランプ（オーク製作所製ＨＭＷ−８０１）の露光機を用いて、１５０ｍＪ/ｃｍ２で露光した。露光後、ガラス基板上のポリエチレンテレフタレートフイルムを剥がした後、３０℃の１質量％炭酸ナトリウム水溶液を約１５０秒スプレーして未露光部分を溶解除去し、さらに１５０秒水洗し乾燥して硬化レジストパターンを得た。次に、熱風循環オーブンを用いて２００℃で２０分間ポストベークを行い、硬化レジストパターン付着ガラス基板を形成した。
【００２９】
上記の硬化レジストパターン付着ガラス基板を３０℃に加熱したフッ酸水溶液（１０質量％）中に３０分間浸せきして、エッチング加工を行い、フッ酸エッチング後のガラス基
板を水洗洗浄した。このフッ酸エッチングにより、ガラス基板の表面から４０μｍの深さの溝が形成された。また、硬化レジストパターンはガラス基板に密着しており、硬化レジストパターンの剥がれは全く認められなかった。
次いで、４５℃に加熱した６重量％の苛性ソーダ水溶液中にフッ酸エッチング後のガラス基板を浸せきして、硬化レジストパターンを剥離した。得られたガラス基板には４０μｍの深さを有するガラスパターンが形成されていた。
【００３０】
[実施例２〜７]
感光性樹脂組成物の組成は、表１に示した組成である。露光は表に示した露光量で行った。それ以外は、実施例１と同様に行った。
[比較例１、２]
表１に示した組成の感光性樹脂組成物を用いて、実施例１と同様に行った。硬化レジストパターン付着ガラス基板をフッ酸水溶液（３０℃、１０質量％）に浸せきしたところ、浸漬して５分後に硬化レジストパターンがガラス基板から完全に剥がれた。
【００３１】
【表１】
2007316247.tif 000004
【００３２】
【表２】
2007316247.tif 000005
【産業上の利用可能性】
【００３３】
本発明によれば、フラットパネルディスプレイなど平面表示装置に用いるガラス基板のエッチング加工等に適したアルカリ現像可能な感光性樹脂組成物および感光性樹脂積層体、を提供することができ、産業上有用である。